【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
冷媒流体を運搬するための中空構造の使用であって、前記中空構造が、１または２以上の半芳香族ポリアミドおよび１または２以上の官能性ポリオレフィンを含んでなる樹脂組成物でできた層を含んでなり、
前記１または２以上の半芳香族ポリアミドが、
ａ）ｉ）８〜２０個の炭素原子を有する芳香族ジカルボン酸、および４〜２０個の炭素原子を有する脂肪族ジアミン、または
ｉｉ）６〜２０個の炭素原子を有する脂肪族ジカルボン酸、および６〜２０個の炭素原子を有する芳香族ジアミン、または
ｉｉｉ）７〜２０個の炭素原子を有する芳香族アミノカルボン酸
から選択されるＡ群モノマー、ならびに
ｂ）ｉｖ）６〜２０個の炭素原子を有する脂肪族ジカルボン酸、および４〜２０個の炭素原子を有する脂肪族ジアミン、または
ｖ）４〜２０個の炭素原子を有するラクタムおよび／または脂肪族アミノカルボン酸
から選択されるＢ群モノマー
でできたコポリアミドから選択され、
前記Ａ群モノマーが、前記コポリアミドに基づき、１０モルパーセントまたは約１０モルパーセントから４０モルパーセントまたは約４０モルパーセントまでの量で存在し、前記Ｂ群モノマーが、前記コポリアミドに基づき、６０モルパーセントまたは約６０モルパーセントから９０モルパーセントまたは約９０モルパーセントまでの量で存在する、使用。
【請求項２】
前記１または２以上の官能性ポリオレフィンが、マレイン酸無水物グラフト化ポリオレフィンである、請求項１に記載の使用。
【請求項３】
前記１または２以上の官能性ポリオレフィンが、マレイン酸無水物グラフト化ポリエチレン、マレイン酸無水物グラフト化ポリプロピレン、マレイン酸無水物グラフト化エチレンアルファ−オレフィンコポリマー、またはマレイン酸無水物グラフト化エチレン−プロピレンジエンゴム、およびそれらの混合物から選択される、請求項１または２に記載の使用。
【手続補正２】
【補正対象書類名】明細書
【補正対象項目名】００７８
【補正方法】変更
【補正の内容】
【００７８】
表１で示すように、半芳香族コポリアミドおよび官能性ポリオレフィンを含んでなる組成物Ｅ１で製造された試験片は、組成物Ｃ１の比較試験片マッドと比較して、老化試験終了後、引張強さおよびＭＷの改善された保持率を示した。
本発明は以下の実施の態様を含むものである。
１．  冷媒流体を運搬するための中空構造の使用であって、前記中空構造が、１または２以上の半芳香族ポリアミドおよび１または２以上の官能性ポリオレフィンを含んでなる樹脂組成物でできた層を含んでなり、
前記１または２以上の半芳香族ポリアミドが、
ａ）ｉ）８〜２０個の炭素原子を有する芳香族ジカルボン酸、および４〜２０個の炭素原子を有する脂肪族ジアミン、または
ｉｉ）６〜２０個の炭素原子を有する脂肪族ジカルボン酸、および６〜２０個の炭素原子を有する芳香族ジアミン、または
ｉｉｉ）７〜２０個の炭素原子を有する芳香族アミノカルボン酸
から選択されるＡ群モノマー、ならびに
ｂ）ｉｖ）６〜２０個の炭素原子を有する脂肪族ジカルボン酸、および４〜２０個の炭素原子を有する脂肪族ジアミン、または
ｖ）４〜２０個の炭素原子を有するラクタムおよび／または脂肪族アミノカルボン酸
から選択されるＢ群モノマー
でできたコポリアミドから選択され、
前記Ａ群モノマーが、前記コポリアミドに基づき、１０モルパーセントまたは約１０モルパーセントから４０モルパーセントまたは約４０モルパーセントまでの量で存在し、前記Ｂ群モノマーが、前記コポリアミドに基づき、６０モルパーセントまたは約６０モルパーセントから９０モルパーセントまたは約９０モルパーセントまでの量で存在する、使用。
２．  前記１または２以上の官能性ポリオレフィンが、マレイン酸無水物グラフト化ポリオレフィンである、前記１に記載の使用。
３．  前記１または２以上の官能性ポリオレフィンが、マレイン酸無水物グラフト化ポリエチレン、マレイン酸無水物グラフト化ポリプロピレン、マレイン酸無水物グラフト化エチレンアルファ−オレフィンコポリマー、またはマレイン酸無水物グラフト化エチレン−プロピレンジエンゴム、およびそれらの混合物から選択される、前記１または２に記載の使用。
４．  前記１種または官能性ポリオレフィンが、前記組成物の全重量に基づく重量パーセントで、１０重量パーセントから３０重量パーセントまでの量で存在する、前記２または３に記載の使用。
５．  前記１または２以上の半芳香族ポリアミドが、
−ａ）テレフタル酸およびヘキサメチレンジアミン、テレフタル酸およびテトラメチレンジアミンから選択されるＡ群モノマー、ならびにｂ）アジピン酸およびテトラメチレンジアミン、アジピン酸およびヘキサメチレンジアミン、デカンニ酸およびヘキサメチレンジアミン、ドデカンニ酸およびヘキサメチレンジアミン、カプロラクタム、ラウロラクタム、１１−アミノウンデカン酸から選択されるＢ群モノマー、
−ａ）テレフタル酸およびデカメチレンジアミンから選択されるＡ群モノマー、ならびにｂ）デカンニ酸およびデカメチレンジアミンから選択されるＢ群モノマー、
−ａ）アジピン酸およびｍ−キシリレンジアミンから選択されるＡ群モノマー、ならびにｂ）アジピン酸およびヘキサメチレンジアミンから選択されるＢ群モノマー、
−ならびにそれらの混合物
でできたコポリアミドから選択される、前記１〜４のいずれかに記載の使用。
６．  前記１または２以上の半芳香族ポリアミドが、ａ）テレフタル酸およびヘキサメチレンジアミンから選択されるＡ群モノマー、ならびにｂ）アジピン酸およびヘキサメチレンジアミンから選択されるＢ群モノマーでできたコポリアミドから選択される、前記５に記載の使用。
７．  前記樹脂組成物が、ポリエチレン、非官能性ポリプロピレン、非官能性エチレンアルファ−オレフィンコポリマー、非官能性エチレンプロピレンジエンゴム（ＥＰＤＭ）およびそれらの混合物から選択される１または２以上の非官能性ポリオレフィンをさらに含んでなる、前記１〜６のいずれかに記載の使用。
８．  前記樹脂組成物が、スルホンアミド、ヒドロキシ安息香酸のエステル、テトラヒドロフルフリルアルコールエステルまたはエーテル、クエン酸のエステルまたはヒドロキシマロン酸のエステルおよびそれらの混合物から選択される１または２以上の可塑剤をさらに含んでなる、前記１〜７のいずれかに記載の使用。
９．  前記中空構造が、前記樹脂組成物以外の材料でできた最内層をさらに含んでなる、前記１〜８のいずれかに記載の使用。
１０．  前記中空構造が、前記樹脂組成物以外の材料でできた最外層をさらに含んでなる、前記１〜９のいずれかに記載の使用。
１１．  前記中空構造が、１または２以上の機能層をさらに含んでなる、前記１〜１０のいずれかに記載の使用。
１２．  前記中空構造が、ホース、パイプ、ダクト、チューブ、チュービングまたはコンジットの形態である、前記１〜１１のいずれかに記載の使用。
１３．  前記冷媒流体が、ヒドロフルオロオレフィン（ＨＦＯ）を含んでなる、前記１〜１２のいずれかに記載の使用。
１４．  前記ヒドロフルオロオレフィンが、２，３，３，３−テトラフルオロプロペンである、前記１３に記載の使用。
１５．  前記１〜１２のいずれかに記載の中空構造を含んでなる冷却装置。
１６．  １または２以上の半芳香族ポリアミドおよび１または２以上の官能性ポリオレフィンを含んでなる樹脂組成物でできた層を含んでなる中空構造に冷媒流体を通過させる工程を含んでなる、冷媒流体を運搬する方法であって、
前記１または２以上の半芳香族ポリアミドが、
ａ）ｉ）８〜２０個の炭素原子を有する芳香族ジカルボン酸、および４〜２０個の炭素原子を有する脂肪族ジアミン、または
ｉｉ）６〜２０個の炭素原子を有する脂肪族ジカルボン酸、および６〜２０個の炭素原子を有する芳香族ジアミン、または
ｉｉｉ）７〜２０個の炭素原子を有する芳香族アミノカルボン酸
から選択されるＡ群モノマー、ならびに
ｂ）ｉｉｉ）６〜２０個の炭素原子を有する脂肪族ジカルボン酸、および４〜２０個の炭素原子を有する脂肪族ジアミン、または
ｉｖ）４〜２０個の炭素原子を有するラクタムおよび／または脂肪族アミノカルボン酸
から選択されるＢ群モノマー
でできたコポリアミドから選択され、
ｉ）前記Ａ群モノマーが、前記コポリアミドに基づき、１０モルパーセントまたは約１０モルパーセントから４０モルパーセントまたは約４０モルパーセントまでの量で存在し、前記Ｂ群モノマーが、前記コポリアミドに基づき、６０モルパーセントまたは約６０モルパーセントから９０モルパーセントまたは約９０モルパーセントまでの量で存在する、方法。
１７．  前記１または２以上の官能性ポリオレフィンが、マレイン酸無水物グラフト化ポリオレフィンである、前記１６に記載の方法。
１８．  前記１または２以上の官能性ポリオレフィンが、マレイン酸無水物グラフト化ポリエチレン、マレイン酸無水物グラフト化ポリプロピレン、マレイン酸無水物グラフト化エチレンアルファ−オレフィンコポリマー、またはマレイン酸無水物グラフト化エチレン−プロピレンジエンゴム、およびそれらの混合物から選択される、前記１６に記載の方法。
１９．  前記１種または官能性ポリオレフィンが、前記樹脂組成物の全重量に基づく重量パーセントで、１０重量パーセントから３０重量パーセントまでの量で存在する、前記１６に記載の方法。
２０．  前記１または２以上の半芳香族ポリアミドが、
−ａ）テレフタル酸およびヘキサメチレンジアミン、テレフタル酸およびテトラメチレンジアミンから選択されるＡ群モノマー、ならびにｂ）アジピン酸およびテトラメチレンジアミン、アジピン酸およびヘキサメチレンジアミン、デカンニ酸およびヘキサメチレンジアミン、ドデカンニ酸およびヘキサメチレンジアミン、カプロラクタム、ラウロラクタム、１１−アミノウンデカン酸から選択されるＢ群モノマー、
−ａ）テレフタル酸およびデカメチレンジアミンから選択されるＡ群モノマー、ならびにｂ）デカンニ酸およびデカメチレンジアミンから選択されるＢ群モノマー、
−ａ）アジピン酸およびｍ−キシリレンジアミンから選択されるＡ群モノマー、ならびにｂ）アジピン酸およびヘキサメチレンジアミンから選択されるＢ群モノマー、
−ならびにそれらの混合物
でできたコポリアミドから選択される、前記１６に記載の方法。
２１．  前記１または２以上の半芳香族ポリアミドが、ａ）テレフタル酸およびヘキサメチレンジアミンから選択されるＡ群モノマー、ならびにｂ）アジピン酸およびヘキサメチレンジアミンから選択されるＢ群モノマーでできたコポリアミドから選択される、前記１６に記載の方法。
２２．  前記樹脂組成物が、ポリエチレン、非官能性ポリプロピレン、非官能性エチレンアルファ−オレフィンコポリマー、非官能性エチレンプロピレンジエンゴム（ＥＰＤＭ）およびそれらの混合物から選択される１または２以上の非官能性ポリオレフィンをさらに含んでなる、前記１６に記載の方法。
２３．  前記樹脂組成物が、１または２以上のイオノマーをさらに含んでなる、前記１６に記載の方法。
２４．  組成物樹脂が、スルホンアミド、ヒドロキシ安息香酸のエステル、テトラヒドロフルフリルアルコールエステルまたはエーテル、クエン酸のエステルまたはヒドロキシマロン酸のエステルおよびそれらの混合物から選択される１または２以上の可塑剤をさらに含んでなる、前記１６に記載の方法。
２５．  前記中空構造が、前記樹脂組成物以外の材料でできた最内層をさらに含んでなる、前記１６に記載の方法。
２６．  前記中空構造が、前記樹脂組成物以外の材料でできた最外層をさらに含んでなる、前記１６に記載の方法。
２７．  前記中空構造が、１または２以上の機能層をさらに含んでなる、前記１６に記載の方法。
２８．  前記中空構造が、ホース、パイプ、ダクト、チューブ、チュービングまたはコンジットの形態である、前記１６に記載の方法。
２９．  前記冷媒流体が、ヒドロフルオロオレフィン（ＨＦＯ）を含んでなる、前記１６に記載の方法。
３０．  前記冷媒流体が、２，３，３，３−テトラフルオロプロペンを含んでなる、前記１６に記載の方法。
３１．  前記１６に記載の中空構造を含んでなる冷却装置。